(57)【特許請求の範囲】
【請求項１】
硫黄及び加硫促進剤にてゴムが架橋されることによって得られるゴルフボール用糸ゴムであって、
このゴムが、トランス１，４結合の比率が２％以上４％以下である合成ポリイソプレンを６０質量％以上含んでおり、
この加硫促進剤が、６６質量％以上の非塩基性加硫促進剤と、１０質量％以上３０質量％以下のアミン系加硫促進剤とを含んでいることを特徴とするゴルフボール用糸ゴム。
【請求項２】
上記加硫促進剤の全量に対する硫黄の量の質量比が０．８／１以上８／１以下である請求項１に記載のゴルフボール用糸ゴム。
【請求項３】
センターと、請求項１又は２に記載の糸ゴムが巻かれることによって形成された糸巻き層と、外皮層とを備えたゴルフボール。
【請求項４】
上記外皮層が、１４０℃以上の温度下で成型されたものである請求項３に記載のゴルフボール。
【発明の詳細な説明】
【０００１】
【発明の属する技術分野】
本発明はゴルフボール用糸ゴム（以下、単に「糸ゴム」とも称される）と、この糸ゴムが用いられたゴルフボールとに関するものである。
【０００２】
【従来の技術】
ゴルフ場でのプレーに用いられるラウンドゴルフボールは、糸ゴムが巻かれてなるコアを有する糸巻きゴルフボールと、ソリッドゴムのみからなるコアを有するソリッドゴルフボール（ツーピースゴルフボール、スリーピースゴルフボール等）とに大別される。一般的に、糸巻きゴルフボールは打球感及びコントロール性能に優れており、ソリッドゴルフボールは飛距離及び耐久性に優れている。糸巻きゴルフボールは古くから使用されており、ほぼ全ての一級品ゴルフボールが糸巻きゴルフボールである時代もあった。しかし、その後に開発されたソリッドゴルフボールは製造が容易であり低コストで得られることから、最近では糸巻きゴルフボールよりもソリッドゴルフボールの方がより多く市場に供給されている。
【０００３】
このような状況であっても、プロゴルファーや上級アマチュアゴルファーの間では、打球感及びコントロール性能に優れる糸巻きゴルフボールへのニーズが依然として高い。これらプロゴルファー及び上級アマチュアゴルファーは、飛距離がソリッドゴルフボールに匹敵する糸巻きゴルフボールを望んでいる。また、一般のアマチュアゴルファーにも、飛距離さえ向上すれば糸巻きゴルフボールを使用したいと考えている者が多い。
【０００４】
ゴルフボールは、ゴルフクラブで打撃されることによって打ち出され、飛行する。一般的に、打撃直後のゴルフボールの速度（初速）が速いほど飛距離が大きくなる傾向が見られる。従って、初速を高めること、すなわち反発係数を高めることによって、糸巻きゴルフボールの飛距離を増大させることができる。
【０００５】
通常の糸巻きゴルフボールは、コアと外皮層とを備えている。コアは、センター（ソリッドセンター又はリキッドセンター）と、このセンターの回りに延伸されつつ巻かれた糸ゴムからなる糸巻き層とから構成されている。糸巻きゴルフボールの反発性能に最も寄与するのは、糸巻き層である。この糸巻き層に用いられる糸ゴムを改良することによって糸巻きゴルフボールの反発性能を向上させる試みが、古くからなされてきている。例えば、特公昭６１−１２７０６号公報には、糸ゴムを構成するゴム組成物にカーボンブラックが用いられた糸巻きゴルフボールが開示されている。また、特公平５−４１２７２号公報には、糸ゴムを構成するゴム組成物に特定の基材ゴムが用いられた糸巻きゴルフボールが開示されている。
【０００６】
【発明が解決しようとする課題】
糸巻き層は前述のように延伸された糸ゴムが巻かれることによって形成される。延伸率は通常８００％から１１００％程度と極めて高いため、延伸によって糸ゴムが結晶化を起こしやすい。結晶化の程度が大きいと、ゴルフボールの反発性能が不十分となってしまう。結晶化の抑制には、
（１）糸ゴムにおけるポリスルフィド結合の比率を高めること、
（２）トランス１，４結合の比率が高い合成ポリイソプレンを用いること
等の手段が考えられる。
【０００７】
糸ゴムは、ゴムが架橋されることによって得られる。通常は、硫黄と加硫促進剤とが併用されることによって架橋がなされる。この加硫促進剤の品種に工夫が施されることによって、ポリスルフィド結合の比率が高められうる。具体的には、チアゾール系加硫促進剤、塩基性であるアミン系加硫促進剤等が用いられる。チアゾール系加硫促進剤とアミン系加硫促進剤とが併用された場合、このアミン系加硫促進剤は、チアゾール系加硫促進剤による架橋の速度を高めて生産効率を向上させることにも寄与する。
【０００８】
ところで外皮層は、糸巻き層にアイオノマー樹脂等の材料が被覆されることによって得られる。被覆工程では、材料が高温下で軟化され、外皮層が成型される。この際、糸ゴムも高温下（例えば１４０℃以上）に曝される。これにより糸ゴムが熱劣化を起こすことがある。熱劣化が激しいと、延伸時の結晶化が抑制されているにもかかわらず、ゴルフボールの反発性能が低下してしまう。
【０００９】
本発明はこのような問題に鑑みてなされたものであり、延伸時の結晶化及び外皮層成型時の熱劣化が起こりにくいゴルフボール用糸ゴムの提供と、この糸ゴムが用いられたゴルフボールの提供とを目的とするものである。
【００１０】
【課題を解決するための手段】
上記の目的を達成するためになされた発明は、
硫黄及び加硫促進剤にてゴムが架橋されることによって得られるゴルフボール用糸ゴムであって、
このゴムが、トランス１，４結合の比率が２％以上４％以下である合成ポリイソプレンを６０質量％以上含んでおり、
この加硫促進剤が、６６質量％以上の非塩基性加硫促進剤と、１０質量％以上３０質量％以下のアミン系加硫促進剤とを含んでいることを特徴とするゴルフボール用糸ゴム、
である。
【００１１】
前述のように、従来の糸ゴムにはアミン系加硫促進剤が好んで用いられている。本発明者は、このアミン系加硫促進剤等の塩基性加硫促進剤が熱劣化を助長する一因であることを突きとめ、本発明を完成させるに至った。本発明の糸ゴムには非塩基性加硫促進剤が用いられており、この非塩基性加硫促進剤の全加硫促進剤に占める比率が６６質量％以上なので（すなわち塩基性加硫促進剤の比率が３４質量％以下なので）、糸ゴムの熱劣化が抑制される。この糸ゴムが用いられることにより、反発性能に優れたゴルフボールが得られる。塩基性加硫促進剤が熱劣化を助長する理由は詳細には不明であるが、被覆層成型時の加熱により、塩基性加硫促進剤の残留官能基が基点となってスルフィド結合を切断するためと推測される。
【００１２】
アミン系加硫促進剤は、前述のようにポリスルフィド結合比率の向上、曳いては延伸時の結晶化抑制にも寄与する。本発明の糸ゴムでは、塩基性加硫促進剤（アミン系加硫促進剤を含む）の配合量が抑制されてはいるが、この糸ゴムはトランス１，４結合の比率が高い合成ポリイソプレン、具体的にはトランス１，４結合の比率が２％以上４％以下である合成ポリイソプレンを６０質量％以上含んでいるので、延伸時の結晶化も十分に抑制される。
【００１３】
本発明に係る糸ゴムは１０質量％以上３０質量％以下のアミン系加硫促進剤を含んでいるので、外皮層成型時の熱劣化が抑制されつつ、糸ゴムの架橋時間が短縮されてゴルフボールの生産効率が向上する。
【００１４】
好ましくは、加硫促進剤の量に対する硫黄の量の質量比、すなわち（硫黄量／加硫促進剤量）の値は、０．８／１以上８／１以下である。これにより、塩基性加硫促進剤の配合量が抑制されているにもかかわらず、糸ゴムにおけるポリスルフィド結合の比率がほぼ維持される。
【００１５】
この糸ゴムは、特に外皮層の成型温度が１４０℃以上であるゴルフボールに好適である。熱劣化が懸念される高温（１４０℃以上）での外皮層成型工程において、塩基性加硫促進剤の配合量低減による熱劣化抑制効果が顕著である。
【００１６】
【発明の実施の形態】
以下、適宜図面が参照されつつ、本発明の実施形態が説明される。
【００１７】
図１は、本発明の一実施形態にかかるゴルフボール１が示された斜視図である。このゴルフボール１は、センター２と、糸巻き層３と、外皮層４とを備えている。このゴルフボール１は、外皮層４のさらに外側にマーク層及び塗装層を備えているが、これらは図示が省略されている。また、このゴルフボール１は外皮層４の表面にディンプルを備えているが、このディンプルも図示が省略されている。
【００１８】
センター２は球体であり、ゴム組成物が架橋されることによって構成された、いわゆるソリッドセンターである。センター２に用いられるゴムの種類は特には制限されず、例えばポリブタジエン、天然ゴム等が用いられうる。センター２の直径は、通常は２０ｍｍ以上３５ｍｍ以下程度である。なお、ソリッドセンターに代えて、架橋ゴムからなる中空の球状袋体の内部に液体又はペースト状流動体が充填された、いわゆるリキッドセンターが用いられてもよい。
【００１９】
糸巻き層３は、センター２の回りに延伸された糸ゴムが巻かれることによって形成されている。糸巻き層３は、糸ゴムと若干の空隙とを含む。巻かれる際の糸ゴムの延伸率は、８００％から１１００％程度である。糸巻き層３の厚みは、通常は１．５ｍｍ以上１５ｍｍ以下程度である。センター２及び糸巻き層３によって、コア５が構成される。
【００２０】
外皮層４はコア５の外側に、糸巻き層３と密着して設けられている。外皮層４の材質は特には制限されず、例えばアイオノマー樹脂等の合成樹脂を基材とする樹脂組成物や、バラタが好適に用いられる。外皮層４の厚みは、通常は１ｍｍ以上４ｍｍ以下程度である。
【００２１】
図２は、図１のゴルフボール１の糸巻き層３に用いられている糸ゴム６が示された斜視図である。この糸ゴム６は、ゴム組成物が架橋されることによって得られたものである。このゴム組成物の基材ゴムは、合成ポリイソプレンである。合成ポリイソプレンは、トランス１，４結合を含んでいる。このトランス１，４結合は立体構造なので、延伸時におけるシス１，４結合の結晶化を阻止する。合成ポリイソプレンと共に天然ゴム、ポリブタジエン等の他のゴムが併用されてもよいが、併用される場合でも全ゴムに占める合成ポリイソプレンの比率が６０質量％以上、さらには７０質量％以上、特には８０質量％以上とされるのが好ましい。なお、延伸時の糸切れ防止の観点からは、合成ポリイソプレンに１０質量％以下の範囲で天然ゴムが混合されるのが好ましい。
【００２２】
この合成ポリイソプレンは、２％以上４％以下の比率でトランス１，４結合を含んでいる。この比率が２％未満であると、延伸時の結晶化抑制効果が不十分となってしまうことがある。この観点から、比率は２．５％以上が特に好ましい。逆に、この比率が４％を超えると、延伸される前の段階から糸ゴム６の弾性が低下してゴルフボール１の反発性能が不十分となってしまうことがある。この観点から、比率は３．５％以下が特に好ましい。このような、トランス１，４結合を多く含む合成ポリイソプレンは、一般的にはリチウム系触媒によって重合される。なお、トランス１，４結合の比率は、核磁気共鳴装置（ＮＭＲ）によって既知の方法で測定される。
【００２３】
ゴムは、硫黄及び加硫促進剤によって架橋されている。この加硫促進剤には、非塩基性加硫促進剤（中性加硫促進剤又は酸性加硫促進剤）が６６質量％以上含まれている。すなわち、全加硫促進剤に占める塩基性加硫促進剤の比率は、３４質量％以下である。非塩基性加硫促進剤は外皮層成型時の熱劣化を助長しにくい。非塩基性加硫促進剤の比率が６６質量％未満であると、相対的に塩基性加硫促進剤の比率が大きくなり、外皮層成型時に糸ゴム６が熱劣化を起こしやすい。この観点から、非塩基性加硫促進剤の比率は７５質量％がより好ましく、８５質量％以上が特に好ましい。熱劣化抑制の観点からは、非塩基性加硫促進剤の比率が１００質量％であること、すなわち塩基性加硫促進剤が全く配合されないことが理想的である。
【００２４】
非塩基性加硫促進剤としては、例えばチアゾール系加硫促進剤、スルフェンアミド系加硫促進剤、チウラム系加硫促進剤、ジオカルバミン酸塩系加硫促進剤、キサントゲン酸塩系加硫促進剤等が挙げられる。なかでも、ポリスルフィド結合の比率が高まるとの観点から、チアゾール系加硫促進剤及びスルフェンアミド系加硫促進剤が好適である。チアゾール系加硫促進剤の具体例としては、２−メルカプトベンゾチアゾール（例えば大内新興化学工業社の商品名「ノクセラーＭ」）、ジベンゾチアジルジスルフィド（同「ノクセラーＤＭＰ」）等が挙げられる。スルフェンアミド系加硫促進剤の具体例としては、Ｎ−シクロヘキシル−２−ベンゾチアゾリルスルフェンアミド（同「ノクセラーＣＺ」）、Ｎ−ｔｅｒｔ−ブチル−２−ベンゾチアゾリルスルフェンアミド（同「ノクセラーＮＳ」）等が挙げられる。チウラム系加硫促進剤の具体例としては、テトラエチルチウラムジスルフィド（同「ノクセラーＴＥＴ」）、テトラブチルチウラムジスルフィド（同「ノクセラーＴＢＴ」）等が挙げられる。
【００２５】
一方、塩基性加硫促進剤としては、例えばグアニジン系加硫促進剤、アルデヒドアミン系加硫促進剤、アルデヒドアンモニア系加硫促進剤等が挙げられる。グアニジン系加硫促進剤の具体例としては、１，３−ジフェニルグアニジン（大内新興化学工業社の商品名「ノクセラーＤ」）、ジ−ｏ−トリルグアニジン（同「ノクセラーＤＴ」）等が挙げられる。アルデヒドアミン系加硫促進剤の具体例としては、ｎ−ブチルアルデヒドアニリン（同「ノクセラー８」）等が挙げられる。
【００２６】
加硫促進剤として、非塩基性加硫促進剤の比率が上記範囲を下回らない範囲で、アミン系加硫促進剤（このアミン系加硫促進剤は塩基性加硫促進剤の一種である）が併用されてもよい。アミン系加硫促進剤の併用により、架橋速度が速まってゴルフボール１の生産効率が向上する。全加硫促進剤に占めるアミン系加硫促進剤の比率は、１０質量％以上３０質量％以下が好ましい。この比率が１０質量％未満であると、加硫速度向上効果が不十分となることがある。この観点から、比率は１５質量％以上が特に好ましい。逆に、この比率が３０質量％を超えると、外皮層成型時の糸ゴム６の熱劣化が助長されてしまうことがある。この観点から、比率は２５質量％以下が特に好ましい。
【００２７】
ゴムが硫黄と加硫促進剤とで架橋された糸ゴム６では、ゴム分子間が２個以上の硫黄によって架橋されたポリスルフィド結合（ジスルフィド結合を含む）と、ゴム分子間が１個の硫黄によって架橋されたモノスルフィド結合とが併存する。モノスルフィド結合部分は糸ゴム６が延伸されると結晶化を起こしやすく、逆にポリスルフィド結合部分は延伸によっても結晶化を起こしにくい。従って、全結合量に占めるポリスルフィド結合の比率が高ければ、結晶化が抑制されて糸ゴム６のヒステリシスロスが低くなり、ゴルフボールの反発性能が向上する。具体的には、全結合量に占めるポリスルフィド結合の比率は７０％以上が好ましく、９５％以上が特に好ましい。
【００２８】
ポリスルフィド結合の比率（Ｒ）は、全体の架橋密度が（νＴ）とされ、ポリスルフィド結合の架橋密度が（νＰ）とされたとき、下記数式（Ｉ）によって算出される。
【００２９】
Ｒ＝νＰ／νＴ    −−−（Ｉ）
【００３０】
ここで、ポリスルフィド結合の架橋密度（νＰ）は、モノスルフィド結合の架橋密度が（νＭ）とされたとき、下記数式（ＩＩ）によって算出される。
【００３１】
νＰ＝νＴ−νＭ    −−−（ＩＩ）
【００３２】
架橋密度の算出は、以下の手順で行われる。まず、糸ゴム６に裁断される前の架橋ゴムシートから、直径３ｍｍの円柱状試験片が打ち抜かれる。この試験片が２０℃でアセトンに２４時間浸漬され、オイル及び老化防止剤が抽出される。抽出後の試験片は、テトラヒドロフラン（ＴＨＦ）とベンゼンとが１：１の質量比で混合された２０℃の溶剤中に２４時間浸漬され、膨潤させられる。次に、テトラヒドロフラン（ＴＨＦ）とベンゼンとが１：１の質量比で混合された２０℃の溶剤が満たされたＴＭＡ装置に、試験片が投入される。そして、このＴＭＡ装置にて、圧縮応力と歪みとの関係から、（τ０／（１／α２−α））の値が求められる。こうして得られた数値及び試験片の各種寸法が、下記数式（ＩＩＩ）に示されるフローリーの理論式に代入され、糸ゴム６の全架橋密度（νＴ）が算出される。なお、試験は３個の試験片について行われ、この結果が平均される。
【００３３】
【数１】
0003544174.tif 000002
【００３４】
モノスルフィド結合の架橋密度（νＭ）算出のための測定は、テトラヒドロフランとベンゼンとの１：１混合液にＬｉＡｌＨ触媒を加えて試験片を膨潤させる以外は、前述の架橋密度（νＴ）の測定と同様の方法にて行われる。また、架橋密度（νＭ）の算出は、前述の数式（ＩＩＩ）に準じてなされる。この際、数式（ＩＩＩ）における（νＴ）は（νＭ）に置換される。
【００３５】
加硫促進剤の量に対する硫黄の量の質量比、すなわち（硫黄量／加硫促進剤量）の値は、０．８／１以上８／１以下が好ましい。この値が０．８／１未満であると、糸ゴム６におけるモノスルフィド結合の比率が多くなり（すなわちポリスルフィド結合の比率が少なくなり）、延伸時の結晶化が助長されてしまうことがある。この観点から、この値は１／１以上がより好ましく、２／１以上が特に好ましい。逆に、この値が８／１を超えると、ブルーミングによって糸ゴム６の諸物性が低下してしまうことがある。この観点から、この値は５／１以下がより好ましく、４／１以下が特に好ましい。
【００３６】
硫黄の配合量は、ゴム１００部に対して０．５部以上７部以下が好ましい。硫黄の配合量が０．５部未満であると、糸ゴム６の架橋密度が低くなって引張強度が不十分となってしまうことがある。この観点から、硫黄の配合量は１部以上が特に好ましい。逆に、硫黄の配合量が７部を超えると、糸ゴム６の破断時伸び（ＥＢ）が小さくなり、巻き付け時に十分な延伸が困難となってしまうことがある。この観点から、硫黄の配合量は４部以下が特に好ましい。なお、本明細書において「部」で示される数値は、質量が基準とされたときの比を意味する。
【００３７】
加硫促進剤の配合量は、ゴム１００部に対して０．３部以上３部以下が好ましい。加硫促進剤の配合量が０．３部未満であると、糸ゴム６の架橋密度が低くなって引張強度が不十分となってしまうことがある。この観点から、加硫促進剤の配合量は０．５部以上が特に好ましい。逆に、加硫促進剤の配合量が３部を超えると、糸ゴム６の破断時伸び（ＥＢ）が小さくなり、巻き付け時に十分な延伸が困難となってしまうことがある。この観点から、加硫促進剤の配合量は２部以下が特に好ましい。
【００３８】
糸ゴム６に用いられるゴム組成物には、前述の硫黄、加硫促進剤の他、架橋助剤として酸化亜鉛等が配合されてもよく、さらにクレー等の充填剤、オイル等の軟化剤、老化防止剤、その他の添加剤等が適量配合されても良い。
【００３９】
糸ゴム６の厚みは０．３５ｍ以上０．６ｍｍ以下が好ましく、０．４ｍｍ以上０．５５ｍｍ以下が特に好ましい。厚みが上記範囲未満であると、延伸時に糸切れが生じやすくなってしまうことがある。逆に、厚みが上記範囲を超えると、巻かれる際に糸ゴム６が伸びにくく、このためコア５における糸ゴム６の密度が小さくなってしまうことがある。糸ゴム６の密度が小さなコア５が用いられたゴルフボール１は硬度が低く、反発性能が劣ったものとなってしまう。なお、糸ゴム６の厚みは、便宜上架橋ゴムシートの段階で測定されてもよい。
【００４０】
糸ゴム６は、好ましくは混練工程、押出工程、架橋工程及び裁断工程を経て得られる。まず混練工程では、ゴム、架橋剤、添加剤等が混練され、ゴム組成物が得られる。混練には、ニーダー、バンバリーミキサー等の密閉式混練機やオープンロール等が用いられる。
【００４１】
次に、押出工程では、混練工程で得られたゴム組成物が押出機のシリンダーに投入され、ヘッド部の口金から押し出される。口金開口はスリット状であり、ゴム組成物はシート状に押し出される。押し出された未架橋ゴムシートは、通常、例えばローラ加工等によって薄肉化される。ローラヘッド押出機が用いられ、押出とローラ加工とがワンパスで行われるのが、生産性の観点から好ましい。もちろん、押出後のカレンダー工程によって薄肉化が達成されてもよい。
【００４２】
架橋工程では、未架橋ゴムシートが架橋されて架橋ゴムシートとなる。好ましくは、連続架橋装置によって架橋がなされる。この連続架橋装置は、熱ローラとこの熱ローラに圧接されたベルトとを備えたものである。未架橋ゴムシートは、熱ローラとベルトとの間を通される。この際、未架橋ゴムシートは加圧されつつ加熱され、架橋する。連続架橋装置が用いられることにより、架橋ゴムシートの表面粗さが小さくなる。このような連続架橋装置としては、米国アダムソン（Ａｄａｍｓｏｎ）社のロートキュア（Ｒｏｔｅ−Ｃｕｒｅ）式装置、ドイツ国ベルストルフ（Ｂｅｒｓｔｏｒｆｆ）社のオーマ（ＡＵＭＡ）式装置等が挙げられる。この連続架橋装置では、未架橋ゴムシートが常に熱ローラと当接しつつ架橋される。従って、例えば未架橋ゴムシートがローラに何重にも巻き取られて加硫缶で架橋される場合のように、内寄りのシートと外寄りのシートとの熱回りが異なって物性にばらつきが生じてしまうことがない。もちろん、上記加硫缶等によって架橋ゴムシートが得られてもよい。
【００４３】
架橋ゴムシートは、裁断工程において所定幅に裁断される。裁断には、既知のカッター装置が用いられ得る。こうして、糸ゴム６が得られる。この糸ゴム６がセンター２に巻き付けられて、コア５が得られる。一方、アイオノマー樹脂、ポリエステル、ポリウレタン、バラタ等を主成分とする半球状のハーフシェルが成型され、２個のハーフシェルがコア５に貼り合わされる。そして、これらが共に半球状のキャビティを備えた上型及び下型からなる金型に投入され、加圧・加熱されて外皮層４が成型される。もちろん、例えば射出成型法等によって外皮層４が成型されてもよい。外皮層４の成型温度が１４０℃以上の高温であっても、糸ゴム６は非塩基性加硫促進剤を多く含むゴム組成物からなるので、この糸ゴム６の熱劣化が抑制される。
【００４４】
【実施例】
以下、実施例に基づいて本発明の効果が明らかにされるが、この実施例の記載に基づいて本発明が限定的に解釈されるべきではないことはもちろんである。
【００４５】
［実施例１］
３％のトランス１，４結合と９２％のシス１，４結合とを含む合成ポリイソプレン（シェル社の商品名「ＩＲ３０９」）８５部、天然ゴム（ペールクレープ）１５部、酸化亜鉛（堺化学社の商品名「亜鉛華１号」）０．５部、老化防止剤としての２，６−ジ−ｔｅｒｔ−ブチル−４−メチルフェノール（大内新興化学工業社の商品名「ノクラック２００」）１部、硫黄３．０部、アミン系加硫促進剤である１，３−ジフェニルグアニジン（大内新興化学工業社の商品名「ノクセラーＤ」）０．２部及び非塩基性加硫促進剤であるジベンゾチアジルジスルフィド（大内新興化学工業社の商品名「ノクセラーＤＭＰ」）０．７部をニーダーに投入し、混練してゴム組成物を得た。
【００４６】
このゴム組成物をリボン状とし、これをローラヘッド押出機のシリンダーに投入した。そして、厚みが４ｍｍで幅が２００ｍｍの口金を備えたヘッド部からこのゴム組成物を押し出し、幅が３００ｍｍであり、厚みが０．５ｍｍである未架橋ゴムシートを得た。なお、シリンダー内の温度は７０℃とし、ヘッド部の温度を９０℃とし、ロール温度を９０℃とし、スクリューの回転数を２０ｒｐｍとした。
【００４７】
こうして得られた未架橋ゴムシートを連続架橋装置（米国アダムソン社のロートキュア式装置）を用いて連続架橋し、架橋ゴムシートを得た。架橋温度は１５０℃であり、加圧力は０．２ＭＰａであり、架橋時間は７分であった。この架橋ゴムシートを幅が２ｍｍとなるように裁断し、糸ゴムを得た。
【００４８】
一方、ポリブタジエン（日本合成ゴム社の商品名「ＢＲ０１」）１００部、酸化亜鉛（前述の「亜鉛華１号」）５部、硫酸バリウム７５部、スルフェンアミド系加硫促進剤としてのＮ−シクロヘキシル−２−ベンゾチアゾリルスルフェンアミド（大内新興化学工業社の商品名「ノクセラーＣＺ」）０．２部及び硫黄９部をニーダーに投入し、混練してゴム組成物を得た。このゴム組成物を、それぞれ半球状のキャビティを備えた上型及び下型からなる金型に投入し、１５０℃で３０分間架橋して、直径が３２ｍｍのセンターを得た。このセンターに、延伸率が１０００％となるように延伸しつつ糸ゴムを巻き付けて、直径が３９ｍｍのコアを得た。
【００４９】
アイオノマー樹脂（三井デュポンポリケミカル社の商品名「ハイミラン１６０５」）５０部、他のアイオノマー樹脂（三井デュポンポリケミカル社の商品名「ハイミラン１６５２」）５０部及び酸化チタン２部からなる樹脂組成物を用い、射出成型法にて厚みが２ｍｍである半球状のハーフシェルを成型した。このハーフシェル２個をコアに貼り合わせ、半球状のキャビティを備えた上型及び下型からなる金型に投入して１６０℃で３分間加圧・加熱し、外皮層を成型した。この外皮層に既知の方法にて塗装を施し、実施例１のゴルフボールを得た。
【００５０】
［実施例２及び比較例１］
ゴム及び加硫促進剤の配合量を下記の表１に示されるように変量させた他は実施例１と同様にして、実施例２及び比較例１のゴルフボールを得た。
【００５１】
［実施例３及び４並びに比較例２］
加硫促進剤の配合量を下記の表１に示されるように変量させた他は実施例１と同様にして、実施例３及び４並びに比較例２のゴルフボールを得た。
【００５２】
［比較例３及び４］
ノクセラーＤＭＰに代えて他の非塩基性加硫促進剤であるＮ−シクロヘキシル−２−ベンゾチアゾリルスルフェンアミド（前述の「ノクセラーＣＺ」）を用い、加硫促進剤の配合量を下記の表１に示されるように変量させた他は実施例１と同様にして、比較例３及び４のゴルフボールを得た。
【００５３】
［実施例５及び６］
硫黄及び加硫促進剤の配合量を下記の表１に示されるように変量させた他は実施例１と同様にして、実施例５及び６のゴルフボールを得た。
【００５４】
［実施例７］
ノクセラーＤＭＰに代えて他の非塩基性加硫促進剤であるＮ−シクロヘキシル−２−ベンゾチアゾリルスルフェンアミド（前述の「ノクセラーＣＺ」）を用い、硫黄及び加硫促進剤の配合量を下記の表１に示されるように変量させた他は実施例１と同様にして、実施例７のゴルフボールを得た。
【００５５】
［ボールの反発係数の測定］
各ゴルフボールに、質量が２００ｇであるアルミニウム製の中空円柱を４０ｍ／ｓの速度で衝突させた。そして、衝突前後における中空円柱の速度及び衝突後のゴルフボールの速度を計測し、運動量保存の法則に従ってゴルフボールの反発係数を求めた。１０個のゴルフボールについて測定された平均値が、下記の表１に示されている。
【００５６】
［圧縮変形量の測定］
コアにまず初荷重９８Ｎを掛け、徐々に荷重を高めて終荷重として１２７４Ｎを掛け、この初荷重から終荷重までのコアの変形量を測定した。同様の方法で、ゴルフボールの変形量も測定した。そして、コアの変形量からゴルフボールの変形量を減じた値を算出し、「圧縮変形量の差」とした。なお、コア及びゴルフボールの変形量は、それぞれ１０個ずつのサンプルに付いて測定した値の平均値を用いた。この結果が、下記の表１に示されている。
【００５７】
［加硫時間の測定］
各糸ゴムに用いたゴム組成物を、加硫測定機（オリエンテック社の商品名「ＩＩＩ型キュラスト」）による加硫試験に供し、加硫曲線を求めた。そしてＴ９０を求め、これに３分を加えた値を加硫時間とした。この結果が、下記の表１に示されている。
【００５８】
【表１】
0003544174.tif 000003
【００５９】
表１において、比較例１のゴルフボールの反発係数が低いのは、合成ポリイソプレンの配合量が少ないからである。また、比較例２、３及び４のゴルフボールの反発係数が低いのは、非塩基性加硫促進剤の比率が少なくアミン系加硫促進剤の比率が多いので、外皮層成型時に糸ゴムが熱劣化を起こしたためである。これに対し、合成ポリイソプレンの配合量が６０質量％以上であり、全加硫促進剤に占める非塩基性加硫促進剤の比率が６６質量％以上である各実施例のゴルフボールは、反発性能に優れている。これらの評価結果より、本発明の優位性が明らかにされる。
【００６０】
【発明の効果】
以上説明されたように、本発明の糸ゴムでは、延伸時の結晶化及び外皮層成型時の熱劣化が起こりにくい。この糸ゴムが用いられたゴルフボールは、反発性能に優れる。
【図面の簡単な説明】
【図１】図１は、本発明の一実施形態にかかるゴルフボールが示された斜視図である。
【図２】図２は、図１のゴルフボールの糸巻き層に用いられている糸ゴムが示された斜視図である。
【符号の説明】
１・・・ゴルフボール
２・・・センター
３・・・糸巻き層
４・・・外皮層
５・・・コア
６・・・糸ゴム
【図１】
0003544174.tif 000004
【図２】
0003544174.tif 000005